(57)【要約】  本発明は、（Ｓ）−［２−クロロ−４−フルオロ−５−（７−モルホリン−４−イルキナゾリン−４−イル）フェニル］−（６−メトキシ−ピリダジン−３−イル）メタノールの結晶性形態、ならびに、それを作る方法およびその医薬組成物および使用に関する。【特許請求の範囲】
【請求項１】
（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項２】
４．１、５．２、６．１、８．３、８．５、１０．１、１０．９、１２．７、１３．０、１３．８、１４．７、１５．０、１８．６、１９．２、２０．０、２０．５、２０．８、２１．３、２２．０、２２．４、２２．８、２３．４、２４．４から選択される度２シータ、各々±０．２度２シータで、少なくとも２つのピークを有する粉末Ｘ線回折パターンによって特徴付けられる、（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項３】
４．１、５．２、６．１、８．３、８．５、１０．１、１０．９、１２．７、１３．０、１３．８、１４．７、１５．０、１８．６、１９．２、２０．０、２０．５、２０．８、２１．３、２２．０、２２．４、２２．８、２３．４、２４．４から選択される度２シータ、各々±０．２度２シータで、少なくとも２つのピーク、好ましくは４つ、５つ、６つのピークを有する粉末Ｘ線回折パターンによって特徴付けられる、請求項２に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項４】
無水物である、請求項１〜３のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項５】
図４に実質的に従う粉末Ｘ線回折パターンによって特徴付けられる、請求項１〜４のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項６】
１．２のｐＨでＳＧＦ中、８５０μｇ／ｍＬより大きい溶解度を有する、請求項１〜５のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【請求項７】
請求項１〜６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を調製するためのプロセスであって、以下
ａ）溶媒または溶媒混合物中の（Ｓ）−［２−クロロ−４−フルオロ−５−（７−モルホリン−４−イルキナゾリン−４−イル）フェニル］−（６−メトキシ−ピリダジン−３−イル）メタノールの透明な溶液を、任意に加熱することを伴って、調製すること、
ｂ）透明な溶液を冷却すること、
ｃ）溶媒または溶媒混合物から結晶性（Ｓ）−［２−クロロ−４−フルオロ−５−（７−モルホリン−４−イルキナゾリン−４−イル）フェニル］−（６−メトキシ−ピリダジン−３−イル）メタノールを分離すること、および
ｄ）結晶性（Ｓ）−［２−クロロ−４−フルオロ−５−（７−モルホリン−４−イルキナゾリン−４−イル）フェニル］−（６−メトキシ−ピリダジン−３−イル）メタノールを乾燥させること
を含む、前記プロセス。
【請求項８】
請求項２、３、４、５および６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を調製するためのプロセスである、請求項７に記載のプロセス。
【請求項９】
溶媒または溶媒混合物が、メタノール、エタノール、１−プロパノール、アセトン、メチルエチルケトン、メチルイソブチルケトン、エチルアセタート、テトラヒドロフラン、アセトニトリル、およびこれらの混合物、水／１，４−ジオキサン、水／ピリジン、メタノール／テトラヒドロフラン、メタノール／クロロホルム、メタノール／Ｎ，Ｎ−ジメチルホルムアミド、メタノール／ピリジン、２−プロパノール／テトラヒドロフラン、２−プロパノール／ピリジン、アセトン／１，４−ジオキサン、アセトン／クロロホルム、アセトン／Ｎ，Ｎ−ジメチルホルムアミド、ならびにアセトン／ピリジンから選択される、請求項７または８に記載のプロセス。
【請求項１０】
請求項２〜６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を含む、医薬製剤。
【請求項１１】
医薬投与形態の調製における、請求項２〜６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態の使用。
【請求項１２】
医薬投与形態の調製における、請求項２〜６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態の使用であって、溶融ポリマー（melting or molten polymer）中に結晶性（Ｓ）−［２−クロロ−４−フルオロ−５−（７−モルホリン−４−イルキナゾリン−４−イル）フェニル］−（６−メトキシ−ピリダジン−３−イル）メタノールを溶解すること、または、分散することが関与する、前記使用。
【請求項１３】
請求項１２に記載の使用であって、ポリマー中における（Ｓ）−［２−クロロ−４−フルオロ−５−（７−モルホリン−４−イルキナゾリン−４−イル）フェニル］−（６−メトキシ−ピリダジン−３−イル）メタノールの固体分散体を製造するための、（Ｓ）−［２−クロロ−４−フルオロ−５−（７−モルホリン−４−イルキナゾリン−４−イル）フェニル］−（６−メトキシ−ピリダジン−３−イル）メタノールおよびポリマーの加熱溶融射出または加熱溶融造粒が関与する、前記使用。
【請求項１４】
（Ｓ）−［２−クロロ−４−フルオロ−５−（７−モルホリン−４−イルキナゾリン−４−イル）フェニル］−（６−メトキシ−ピリダジン−３−イル）メタノールを含む医薬製剤を調製する方法であって、請求項２、３、４、５および６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を、加熱溶融造粒または加熱溶融射出のためにポリマーと組み合わせて使用して、ポリマー中における（Ｓ）−［２−クロロ−４−フルオロ−５−（７−モルホリン−４−イルキナゾリン−４−イル）フェニル］−（６−メトキシ−ピリダジン−３−イル）メタノールの固体分散体を製造するステップを含む、前記方法。
【請求項１５】
がんの処置における、任意に放射線治療および化学療法の少なくとも１つと組み合わせた使用のための、請求項２、３、４、５および６のいずれか一項に記載の（Ｓ）−［２−クロロ−４−フルオロ−５−（７−モルホリン−４−イルキナゾリン−４−イル）フェニル］−（６−メトキシ−ピリダジン−３−イル）メタノールの結晶性形態。
【発明の詳細な説明】
【技術分野】
【０００１】
本発明の背景
本発明は、（Ｓ）−［２−クロロ−４−フルオロ−５−（７−モルホリン−４−イルキナゾリン−４−イル）フェニル］−（６−メトキシ−ピリダジン−３−イル）メタノールの結晶性形態、ならびに、それを作る方法およびその医薬組成物および医学的使用に関する。
【背景技術】
【０００２】
下記に表される化合物、（Ｓ）−［２−クロロ−４−フルオロ−５−（７−モルホリン−４−イルキナゾリン−４−イル）フェニル］−（６−メトキシ−ピリダジン−３−イル）メタノールは、価値のある薬理学的特性を有すると見出されたアリールキナゾリンのファミリーの一員として、WO2014/183850において例１３６として開示されている。
【化１】
2020512379.tif 000002
【０００３】
（Ｓ）−［２−クロロ−４−フルオロ−５−（７−モルホリン−４−イルキナゾリン−４−イル）フェニル］−（６−メトキシ−ピリダジン−３−イル）メタノールは、がん細胞株におけるＤＮＡ−ＰＫ自己リン酸化の強力な阻害へ転換する、ＤＮＡ−依存性プロテインキナーゼ（ＤＮＡ−ＰＫ）活性の強力かつ選択的な阻害剤であり、それはin vitroならびにin vivoのデータの両方によって実証されている。ゆえに、とりわけ、それはがん細胞の抗がん剤および／または電離放射への感作のために使用され得る。
【０００４】
ＤＮＡの形態におけるヒトの遺伝材料は、主に酸化的代謝の副生成物として形成される活性酸素種（ＲＯＳ）による攻撃に定常的にさらされる。ＲＯＳは、一本鎖切断の形態におけるＤＮＡ損傷を引き起こすことが可能である。二本鎖切断は、先行する一本鎖切断が極めて近接して生じる場合に起こり得る。加えて、一本および二本鎖切断は、ＤＮＡ複製フォークが損傷したベースパターンに遭遇した場合に引き起こされる可能性がある。さらに、電離放射（例えば、ガンマまたは粒子放射）などの外因性の影響、およびある抗がん医薬（例えば、ブレオマイシン）は、ＤＮＡ二本鎖切断を引き起こすことが可能である。さらにＤＳＢは、体細胞組み換えの中間体として生じる可能性があり、プロセスは全ての脊髄動物の機能的な免疫システムの形成のために重要である。
【０００５】
ＤＮＡ二本鎖切断が修復されないか不正確に修復される場合、変異および／または染色体異常が生じる可能性があり、それは結果的に細胞死をもたらす可能性がある。ＤＮＡ二本鎖切断からもたらされる深刻な危機に対抗するために、真核性細胞はそれらを修復するための多数のメカニズムを開発した。高等真核生物は、大部分はいわゆる非相同末端結合を使用し、ここでＤＮＡ−依存性プロテインキナーゼ（ＤＮＡ−ＰＫ）が主要な役割を果たしている。ＤＮＡ−依存性プロテインキナーゼ（ＤＮＡ−ＰＫ）は、ＤＮＡと共に活性化されるセリン／トレオリンプロテインキナーゼである。生化学的な調査は、ＤＮＡ−ＰＫがＤＮＡ−ＤＳＢの発生によって最も効果的に活性化されることを示している。ＤＮＡ−ＰＫ成分が変異し、かつ、非機能的である細胞株は、放射線感受性であることが証明されている（Smith and Jackson, 1999）。ＤＳＢは、未修復のままにされる場合、ＤＮＡ損傷の最も致死型であると考えられている。
【０００６】
WO 2014/183850は、化合物１３６（Ｓ）−［２−クロロ−４−フルオロ−５−（７−モルホリン−４−イルキナゾリン−４−イル）フェニル］−（６−メトキシ−ピリダジン−３−イル）メタノール遊離塩基の調製が以前の例に類似して行われたことを開示し、および、あるキラル設定を使用してＳＦＣ（超臨界流体クロマトグラフィー）によってキラル分離が行われたことを教示している。しかしながら、光学異性体の固体形態は開示されていない。
本発明の目的は、有益な固体状態の特性を有する（Ｓ）−［２−クロロ−４−フルオロ−５−（７−モルホリン−４−イルキナゾリン−４−イル）フェニル］−（６−メトキシ−ピリダジン−３−イル）メタノールの形態およびその製造のための好適なプロセスを開発することであった。
【発明の概要】
【０００７】
本発明は、かかるとおりの：
【化２】
2020512379.tif 000003
（Ｓ）−［２−クロロ−４−フルオロ−５−（７−モルホリン−４−イルキナゾリン−４−イル）フェニル］−（６−メトキシ−ピリダジン−３−イル）メタノールの結晶性形態および結晶性（Ｓ）−［２−クロロ−４−フルオロ−５−（７−モルホリン−４−イルキナゾリン−４−イル）フェニル］−（６−メトキシ−ピリダジン−３−イル）メタノールを対象とする。
【０００８】
本発明はさらに、結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけその特定の結晶性形態を調製する方法、かかる結晶性形態を含む医薬組成物、がんの処置における単独または放射線治療および／もしくは化学療法との組み合わせのいずれかにおける使用のための結晶性（Ｓ）−［２−クロロ−４−フルオロ−５−（７−モルホリン−４−イルキナゾリン−４−イル）フェニル］−（６−メトキシ−ピリダジン−３−イル）メタノールならびに医薬投与形態の調製における結晶性化合物の使用に関連する。
【図面の簡単な説明】
【０００９】
図の簡単な説明
【図１】図１は、非晶質（Ｓ）−［２−クロロ−４−フルオロ−５−（７−モルホリン−４−イルキナゾリン−４−イル）フェニル］−（６−メトキシ−ピリダジン−３−イル）メタノールの粉末Ｘ線ディフラクトグラム（ＰＸＲＤ）を示し（比較例）、
【図２】図２は、非晶質（Ｓ）−［２−クロロ−４−フルオロ−５−（７−モルホリン−４−イルキナゾリン−４−イル）フェニル］−（６−メトキシ−ピリダジン−３−イル）メタノール、Ａ：可逆熱流、Ｂ：不可逆熱流のＤＳＣ走査を示し（比較例）、
【図３】図３は、非晶質（Ｓ）−［２−クロロ−４−フルオロ−５−（７−モルホリン−４−イルキナゾリン−４−イル）フェニル］−（６−メトキシ−ピリダジン−３−イル）メタノールの水蒸気収着等温線を示し（比較例）、
【図４】図４は、（Ｓ）−［２−クロロ−４−フルオロ−５−（７−モルホリン−４−イルキナゾリン−４−イル）フェニル］−（６−メトキシ−ピリダジン−３−イル）メタノールの形態Ｉの粉末Ｘ線ディフラクトグラム（ＰＸＲＤ）を示し、
【図５】図５は、形態Ｉの結晶構造の略図を表し、
【図６】図６は、形態ＩのＤＳＣ走査を示し、
【図７】図７は、形態ＩのＴＧＡプロファイルを表し、
【図８】図８は、形態Ｉの水蒸気収着等温線を示す。
【発明を実施するための形態】
【００１０】
発明の詳細な説明
上記で述べたとおり、かかるとおりの（Ｓ）−［２−クロロ−４−フルオロ−５−（７−モルホリン−４−イルキナゾリン−４−イル）フェニル］−（６−メトキシ−ピリダジン−３−イル）メタノールの合成は、WO 2014/183850において記載されており、その全体が参照によって本明細書中に開示される。
光学異性体の固体状態形態は、該出願において開示されていない。光学異性体がアセトニトリルおよび水の溶液から凍結乾燥された場合、光学異性体が分離されたラセミ混合物について記載されたとおり、光学異性体は非晶質形態において得られ、比較例１においてより詳細に記載されるだろう。
【００１１】
しかしながら、かかる（Ｓ）−［２−クロロ−４−フルオロ−５−（７−モルホリン−４−イルキナゾリン−４−イル）フェニル］−（６−メトキシ−ピリダジン−３−イル）メタノールの非晶質固体形態は好ましくない粒子特性を呈する。
そのようにして得られる材料は、例として、吸湿性であり、非常に多量であり、および静電的に荷電されており、よって固体製剤へのさらなる加工の観点において理想からかけ離れている。
【００１２】
ここで本発明は、結晶性（Ｓ）−［２−クロロ−４−フルオロ−５−（７−モルホリン−４−イルキナゾリン−４−イル）フェニル］−（６−メトキシ−ピリダジン−３−イル）メタノールを提供する。より特には、本発明は、新規な（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を提供する。下記に記載されるとおり特徴付けされる、前記新規な（Ｓ）−［２−クロロ−４−フルオロ−５−（７−モルホリン−４−イルキナゾリン−４−イル）フェニル］−（６−メトキシ−ピリダジン−３−イル）メタノールの結晶性形態は、有益な固体状態特性を呈することが示されている。容易に参照できるように、この結晶性形態はまた、以下において「形態Ｉ」と称する場合もある。
【００１３】
本明細書中で使用されるとおり、「結晶性」という化合物の呼称は、純粋な、および、実質的に純粋な結晶性化合物を、両方包含すべきであり、「実質的に純粋な結晶性」化合物は、２５％未満、より好ましくは２０％未満、より好ましくは１０％未満、および最も好ましくは５％未満、２．５％未満または１％未満の、結晶性ではない、または、具体的な多形形態の文脈において、異なる結晶性形態、すなわち化合物の異なる多形体を有する化合物を含有する化合物を包含する。異なって表現される、具体的な「結晶性」形態は、他の形態または他の多形体に関して少なくとも７５％純粋であり、すなわちその具体的な多形形態中には少なくとも７５％の化合物が存在する。より好ましくは、少なくとも８０％、例として少なくとも９０％、例として少なくとも９５％、最も好ましくは少なくとも９７．５％、例として少なくとも９９％の化合物が、本発明による形態Ｉである具体的な多形形態中に存在する。定量的な相分析は、当該技術分野において既知の方法に従って行われ得る（例として欧州薬局方第６版、２．９．３３章、「定量的な相分析」節）。
【００１４】
（Ｓ）−［２−クロロ−４−フルオロ−５−（７−モルホリン−４−イルキナゾリン−４−イル）フェニル］−（６−メトキシ−ピリダジン−３−イル）メタノールについての本明細書中のいずれの言及も、塩形態よりもむしろ、上記に表されたとおりの分子の遊離形態を指す。
さらに、本発明は、それぞれ化合物の無水結晶性形態の、無水結晶性（Ｓ）−［２−クロロ−４−フルオロ−５−（７−モルホリン−４−イルキナゾリン−４−イル）フェニル］−（６−メトキシ−ピリダジン−３−イル）メタノールを提供する。
【００１５】
とりわけ、本発明は、４．１、５．２、６．１、８．３、８．５、１０．１、１０．９、１２．７、１３．０、１３．８、１４．７、１５．０、１８．６、１９．２、２０．０、２０．５、２０．８、２１．３、２２．０、２２．４、２２．８、２３．４、２４．４から選択される度２シータ（°２θ）、各々±０．２度２シータで２つのピークを有する粉末Ｘ線回折パターンによって特徴付けられ、ここで少なくとも２つのピークの少なくとも１つは、４．１、５．２、８．３、８．５、１０．１、１０．９、１２．７、１３．０および２１．３度２シータ（°２θ）、各々ピーク±０．２度２シータから選択される、（Ｓ）−［２−クロロ−４−フルオロ−５−（７−モルホリン−４−イルキナゾリン−４−イル）フェニル］−（６−メトキシ−ピリダジン−３−イル）メタノールの結晶性形態に関する。前記「形態Ｉ」の粉末Ｘ線ディフラクトグラムは図４において表される。
【００１６】
（Ｓ）−［２−クロロ−４−フルオロ−５−（７−モルホリン−４−イルキナゾリン−４−イル）フェニル］−（６−メトキシ−ピリダジン−３−イル）メタノール（形態Ｉ）の結晶性形態はさらに：４．１±０．２°２θ、５．２±０．２°２θ、６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θで、粉末Ｘ線回折パターンにおいて、少なくとも３つ、好ましくは４つ、５つまたは６つのピークを有し、ここでピークの少なくとも１つが４．１±０．２°２θ、５．２±０．２°２θ、８．３±０．２°２θ、８．５±０．２°２θ、１０．１±０．２°２θ、１０．９±０．２°２θ、１２．７±０．２°２θ、１３．０±０．２°２θ、および２１．３±０．２°２θから選択されるものとして特徴付けられてもよい。
【００１７】
例として、形態Ｉは、４．１±０．２°２θでのピーク、ならびに５．２±０．２°２θ、６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される、少なくとも１つより多く、好ましくは２つより多く、好ましくは３つまたは４つより多いピークを有する、粉末Ｘ線回折パターンによって特徴付けられ得る。
【００１８】
代替的に、形態Ｉは、５．２±０．２°２θでのピーク、ならびに４．１±０．２°２θ、６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００１９】
代替的に、形態Ｉは、５．２±０．２°２θでのピーク、ならびに４．１±０．２°２θ、６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される、少なくとも１つより多く、好ましくは２つより多く、好ましくは３つまたは４つより多いピークを有する、粉末Ｘ線回折パターンによって特徴付けされ得る。
【００２０】
代替的に、形態Ｉは、８．３±０．２°２θでのピーク、ならびに４．１±０．２°２θ、５．２±０．２°２θ、６．１±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２１】
代替的に、形態Ｉは、８．５±０．２°２θでのピーク、ならびに４．１±０．２°２θ、５．２±０．２°２θ、６．１±０．２°２θ、８．３±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２２】
代替的に、形態Ｉは、１０．１±０．２°２θでのピーク、ならびに４．１±０．２°２θ、５．２±０．２°２θ、６．１±０．２°２θ、８．３±０．２°２θ、８．５±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２３】
代替的に、形態Ｉは、１０．９±０．２°２θでのピーク、ならびに４．１±０．２°２θ、５．２±０．２°２θ、６．１±０．２°２θ、８．３±０．２°２θ、８．５±０．２°２θ、１０．１±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２４】
代替的に、１２．７±０．２°２θでのピーク、ならびに４．１±０．２°２θ、５．２±０．２°２θ、６．１±０．２°２θ、８．３±０．２°２θ、８．５±０．２°２θ、１０．１±０．２°２θ、１０．９±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２５】
代替的に、１３．０±０．２°２θでのピーク、ならびに４．１±０．２°２θ、５．２±０．２°２θ、６．１±０．２°２θ、８．３±０．２°２θ、８．５±０．２°２θ、１０．１±０．２°２θ、１０．９±０．２°２θ、１２．７±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２６】
さらに代替的に、２１．３±０．２°２θでのピーク、ならびに４．１±０．２°２θ、５．２±０．２°２θ、６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２２．０±０．２°２θ、２２．４±０．２°２θ、２２．８±０．２°２θ、２３．４±０．２°２θ、２４．４±０．２°２θから選択される少なくとも１つより多く、好ましくは２つより多く、好ましくは３つまたは４つより多いピークを有する、粉末Ｘ線回折パターンによって特徴付けされ得る。
【００２７】
異なって表現される、形態Ｉは、４．１±０．２°２θ、５．２±０．２°２θ，６．１±０．２°２θ、８．３±０．２°２θ、８．５±０．２°２θ、１０．１±０．２°２θ、１０．９±０．２°２θ、１２．７±０．２°２θ、１３．０±０．２°２θ、１３．８±０．２°２θ、１４．７±０．２°２θ、１５．０±０．２°２θ、１８．６±０．２°２θ、１９．２±０．２°２θ、２０．０±０．２°２θ、２０．５±０．２°２θ、２０．８±０．２°２θ、２１．３±０．２°２θ、２２．０±０．２°２θ、２２．４±０．２°２θ、２２．８±０．２°２θ、２３．４±０．２°２θ、２４．４±０．２°２θから選択されるいくつかの、好ましくは３つ、４つ、または、最も好ましくは５つもしくは６つのピークを有し、その少なくとも２つのピーク、より好ましくは３つのピークまたは４つのピークが４．１±０．２°２θ、５．２±０．２°２θ、８．３±０．２°２θ、８．５±０．２°２θ、１０．１±０．２°２θ、１０．９±０．２°２θ、１２．７±０．２°２θ、１３．０±０．２°２θ、および２１．３±０．２°２θから選択される、粉末Ｘ線回折パターンによって特徴付けされ得る。
【００２８】
好ましくは、形態Ｉを特徴付けするピークは、以下：４．１±０．１°２θ、５．２±０．１°２θ，６．１±０．１°２θ，８．３±０．１°２θ、８．５±０．１°２θ、１０．１±０．１°２θ、１０．９±０．１°２θ、１２．７±０．１°２θ、１３．０±０．１°２θ、１３．８±０．１°２θ、１４．７±０．１°２θ、１５．０±０．１°２θ、１８．６±０．１°２θ、１９．２±０．１°２θ、２０．０±０．１°２θ、２０．５±０．１°２θ、２０．８±０．１°２θ、２１．３±０．１°２θ、２２．０±０．１°２θ、２２．４±０．１°２θ、２２．８±０．１°２θ、２３．４±０．１°２θ、２４．４±０．１°２θの１つ以上であり、ここで少なくとも１つのピーク、例として１つ、２つまたは３つのピークが４．１±０．１°２θ、５．２±０．１°２θ、８．３±０．１°２θ、８．５±０．１°２θ、１０．１±０．１°２θ、１０．９±０．１°２θ、１２．７±０．１°２θ、１３．０±０．１°２θ、１４．７±０．１°２θ、１９．２±０．１°２θ、および２１．３±０．１°２θから選択される。
【００２９】
上記で言及した粉末Ｘ線回折パターンピークは、Ｃｕ−Ｋα１放射（λ＝１．５４Å）に基づいて記録されるものである。一般的に、粉末Ｘ線回折パターンは、欧州薬局方第６版２．９．３３節などに記載される、当該技術分野において既知の標準的な技術によって得られ得る。上記の値についての基礎を形成する粉末Ｘ線回折パターンピークの記録において採用される粉末Ｘ線回折方法に係るさらなる詳細は、さらに下記に記載されるだろう。
用語「ピーク」は、本明細書中において、当該技術分野において確立された意味に従って、および、用語「最大」と同義で使用される。
【００３０】
さらなる側面において、本発明による（Ｓ）−［２−クロロ−４−フルオロ−５−（７−モルホリン−４−イルキナゾリン−４−イル）フェニル］−（６−メトキシ−ピリダジン−３−イル）メタノールの結晶性形態、とりわけ上記に記載され、かつ、特徴付けされた結晶性「形態Ｉ」は、無水である。
本発明（形態Ｉ）による（Ｓ）−［２−クロロ−４−フルオロ−５−（７−モルホリン−４−イルキナゾリン−４−イル）フェニル］−（６−メトキシ−ピリダジン−３−イル）メタノールの結晶性形態は、当然に、図４に実質的に従う粉末Ｘ線回折パターンによって特徴付けされてもよい。
【００３１】
図１および４に表される粉末Ｘ線回折パターンは、欧州薬局方第６版２．９．３３節において記載されるとおりの、例として、下記のより実験的な詳細において提示されるだろうとおりの標準的な技術によって得られた。当業者によって理解されるだろうとおり、かかる回折パターンにおける相対強度（強度Ｉ）は、比較的大部分、例として２０パーセントまで変動する可能性がある。よって、指し示された回折角度で−約±０．２°２θの実験的な誤差内の−ピークがある場合、回折パターンは図４におけるそれに「実質的に従う」だろう。
【００３２】
以下の表１は、結晶性形態ＩのＸ線ピークのリストを提示する。
表１：結晶性形態ＩのＸ線ピークのリスト
【表１】
2020512379.tif 000004
【００３３】
比較として、比較例１に従って調製されるとおりの非晶質（Ｓ）−［２−クロロ−４−フルオロ−５−（７−モルホリン−４−イルキナゾリン−４−イル）フェニル］−（６−メトキシ−ピリダジン−３−イル）メタノールのＸ線回折「パターン」は、図１において示される。非晶質材料について予想されるとおり、測定におけるアーチファクトである約５．５°２eでのピークを除いて、ブロードなバックグラウンドの隆起を示すのみである。
【００３４】
鮮明なピークから明らかなとおり、結晶性形態の回折パターンは規則結晶性格子を例示していることがさらに注目される。よって、４．１、５．２、６．１、８．３、８．５、１０．１、１０．９、１２．７、１３．０、１３．８、１４．７、１５．０、１８．６、１９．２、２０．０、２０．５、２０．８、２１．３、２２．０、２２．４、２２．８、２３．４、および／または２４．４、各々±０．２度２シータから選択されるいずれのピークも、０．２°２θ未満の半値全幅（ＦＷＨＭ）を有するように、任意に個々に特徴付けされてもよい。
【００３５】
結晶性形態Ｉは、格子パラメータａ＝４．８Å，ｂ＝２７．５Å，ｃ＝３３．３Åおよびα＝β＝γ＝９０°で斜方空間群Ｐ２１２１２１において結晶化する。形態は、単位セルあたり８式単位あることおよび単位セル体積が４４３６Å３であることにおいてさらに特徴付けされてもよい。結晶性形態は、１．４４ｇ／ｃｍ３の計算された密度によってさらに記載されてもよい。これらのデータは、２００ＫでＣｕ−Ｋα放射を使用するＣＣＤ検出器を備えたRigaku SuperNova回折装置を使用して、単一の結晶Ｘ線構造データに基づいて生成された。
形態Ｉの結晶構造は、図５において例示される。
【００３６】
化合物の結晶性形態は、好ましい固体状態特性を有する。とりわけ、それは非晶質材料の多量な性質および静電気的な帯電がない。下記のより詳細において説明されるとおり、それはまた熱および水吸収作用に関して有利である。
熱的作用の観点において、図６および７において表されるとおりのＤＳＣおよびＴＧＡのプロファイルから明白なとおり、形態Ｉは、２００℃より高い溶融／分解の前に熱的事象がないことを示す。一方で、非晶質材料は、１７０℃で分解する（図２）。ゆえに、結晶性材料は、それ自体が加熱溶融射出および溶融造粒などの、高温が関与するさらなる加工に役立つ。
【００３７】
水蒸気収着作用は、４０〜８０％ｒｈの相対湿度（ｒｈ）範囲において＜１％ｍ／ｍの極めて小さな水吸収レベルのみを示す。ゆえに、形態Ｉは、吸湿性ではないものとしてＰｈ．Ｅｕｒ．基準（５．１１．節）によって分類され得る。形態Ｉのｍａｘ．水吸収レベル（９８％でのΔＭｍａｘ）は、＜１％ｍ／ｍである。形態Ｉの水蒸気収着等温線（２５℃）は図８において表示される。
対照的に、非晶質材料は、顕著な水吸収を示す（図３）。形態Ｉのこの非吸湿性の作用は、それがそれ自体容易に貯蔵に役立つように、出発材料としての材料を使用する場合、ならびに、医薬投与形態においてそれを「そのままで」使用する場合の両方において有利である。
【００３８】
本発明による結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけ結晶性「形態Ｉ」は、生体関連の腸管媒体についてもまた好適な状態にする溶解特性を有している。結晶性（Ｓ）−［２−クロロ−４−フルオロ−５−（７−モルホリン−４−イルキナゾリン−４−イル）フェニル］−（６−メトキシ−ピリダジン−３−イル）メタノールは、以下の１つ以上によって特徴付けられ得る：
【表２】
2020512379.tif 000005
【００３９】
溶解度測定は、さらなる下記に記載される方法（単数または複数）に従って行われた。
無水結晶性形態Ｉは、非晶質材料に関してのみではなく、主に調製され得る他の結晶性形態に関しても特に有利であることが注目される。他の得られ得る形態は、例として、格子パラメータａ＝２９．２６Å、ｂ＝４．９６Å，ｃ＝１９．２Åならびにα＝γ＝９０°およびβ＝１２７．１４°で単斜空間群Ｃ２において結晶化し、ならびに単位セルあたり４式単位あることおよび単位セル体積が２２２１Å３であることにおいて特徴付けられてもよいさらなる無水形態を包含する。前記形態は、純粋な１，４−ジオキサンからの結晶体を冷却することによって得ることができ、および準安定的である。さらなる得られ得る結晶性形態は、１，４−ジオキサン溶媒和物であり、それは１，４−ジオキサン／水が関与する有機蒸気収着によって調製することができ、格子パラメータα＝２８．６７Å，ｂ＝５．０９Å，ｃ＝２０．８６Åならびにα＝γ＝９０°およびβ＝１１４．１８°で単斜空間群Ｃ２によって特徴付けされ、さらにそれは単位セルあたり４式単位あることおよび単位セル体積が２７７９Å３であることにおいてさらに特徴付けされ得る。しかしながら、前記溶媒和物は、医薬目的に好適ではない。
【００４０】
本発明はさらに、結晶性（Ｓ）−［２−クロロ−４−フルオロ−５−（７−モルホリン−４−イルキナゾリン−４−イル）フェニル］−（６−メトキシ−ピリダジン−３−イル）メタノール、最も好ましくは無水結晶性（Ｓ）−［２−クロロ−４−フルオロ−５−（７−モルホリン−４−イルキナゾリン−４−イル）フェニル］−（６−メトキシ−ピリダジン−３−イル）メタノールを調製するためのプロセスであって、以下
ａ）溶媒または溶媒混合物中の（Ｓ）−［２−クロロ−４−フルオロ−５−（７−モルホリン−４−イルキナゾリン−４−イル）フェニル］−（６−メトキシ−ピリダジン−３−イル）メタノールの透明な溶液を、任意に加熱することを伴って、調製すること、
ｂ）透明な溶液を冷却すること、
ｃ）溶媒または溶媒混合物から結晶性（Ｓ）−［２−クロロ−４−フルオロ−５−（７−モルホリン−４−イルキナゾリン−４−イル）フェニル］−（６−メトキシ−ピリダジン−３−イル）メタノールを分離すること、および
ｄ）結晶性（Ｓ）−［２−クロロ−４−フルオロ−５−（７−モルホリン−４−イル−キナゾリン−４−イル）フェニル］−（６−メトキシ−ピリダジン−３−イル）−メタノールを乾燥させること
を含む、前記プロセスに関連する。
【００４１】
好ましい態様において、上記のプロセスは、（Ｓ）−［２−クロロ−４−フルオロ−５−（７−モルホリン−４−イルキナゾリン−４−イル）フェニル］−（６−メトキシ−ピリダジン−３−イル）メタノールの無水結晶性形態、とりわけ形態Ｉ、すなわち上記に特徴付けされるとおりの（Ｓ）−［２−クロロ−４−フルオロ−５−（７−モルホリン−４−イルキナゾリン−４−イル）フェニル］−（６−メトキシ−ピリダジン−３−イル）メタノールの結晶性形態を調製するためのプロセスである。
【００４２】
とりわけ、前記結晶性形態（形態Ｉ）を調製するためのプロセスは、以下：
ａ）溶媒または溶媒混合物中の（Ｓ）−［２−クロロ−４−フルオロ−５−（７−モルホリン−４−イルキナゾリン−４−イル）フェニル］−（６−メトキシ−ピリダジン−３−イル）メタノールの透明な溶液を、任意に加熱することを伴って、調製すること、
ｂ）溶液を十分に低い速度で冷却し、結晶性形態の形成を可能にすること、
ｃ）溶媒または溶媒混合物から結晶性（Ｓ）−［２−クロロ−４−フルオロ−５−（７−モルホリン−４−イルキナゾリン−４−イル）フェニル］−（６−メトキシ−ピリダジン−３−イル）メタノールを分離すること、および
ｄ）結晶性（Ｓ）−［２−クロロ−４−フルオロ−５−（７−モルホリン−４−イルキナゾリン−４−イル）フェニル］−（６−メトキシ−ピリダジン−３−イル）メタノールを乾燥させて、形態Ｉを製造すること
を含んでもよい。
【００４３】
本発明によるプロセスにおいて、溶媒または溶媒混合物は、例として、メタノール、エタノール、１−プロパノール、アセトン、メチルエチルケトン、メチルイソブチルケトン、エチルアセタート、テトラヒドロフラン、アセトニトリル、およびこれらの２つ以上の混合物、ならびにとりわけ水／１，４−ジオキサン、水／ピリジン、メタノール／テトラヒドロフラン、メタノール／クロロホルム、メタノール／Ｎ，Ｎ−ジメチルホルムアミド、メタノール／ピリジン、２−プロパノール／テトラヒドロフラン、２−プロパノール／ピリジン、アセトン／１，４−ジオキサン、アセトン／クロロホルム、アセトン／Ｎ，Ｎ−ジメチルホルムアミド、およびアセトン／ピリジンの混合物から選択されてもよい。
【００４４】
特定の好適な溶媒混合物は、とりわけ、例として、水／１，４−ジオキサン（１：１ ｖ：ｖ）、水／ピリジン（１：０．４ ｖ：ｖ）、メタノール／テトラヒドロフラン（１：０．４ ｖ：ｖ）、メタノール／クロロホルム（１：０．２ ｖ：ｖ）、メタノール／Ｎ，Ｎ−ジメチルホルムアミド（１：０．３ ｖ：ｖ）、メタノール／ピリジン（１：０．２ ｖ：ｖ）、２−プロパノール／テトラヒドロフラン（１：０．７ ｖ：ｖ）、２−プロパノール／ピリジン（１：０．４ ｖ：ｖ））、アセトン／１，４−ジオキサン（１：０．６ ｖ：ｖ）、アセトン／クロロホルム（１：１．２ ｖ：ｖ）、アセトン／Ｎ，Ｎ−ジメチルホルムアミド（１：０．２ ｖ：ｖ）およびアセトン／ピリジン（１：０．２ ｖ：ｖ）を包含する。
【００４５】
水へのいずれの言及も、脱イオン化されて蒸留された水を指すものと解される。略記ｖ：ｖは、当該技術分野における慣習どおりの、体積あたりの体積を意味する（それに応じると、ｍ：ｍは、質量あたりの質量を意味する）。
例として、ステップｂ）における冷却速度は、０．２Ｋ／ｍｉｎ以下などの、１Ｋ／ｍｉｎ以下、例として０．０５Ｋ／ｍｉｎ以下などの、０．１５Ｋ／ｍｉｎであってもよい。
【００４６】
本発明によるプロセスのステップａ）は、好ましくは加熱することを伴って、例として４０℃以上、例として４５℃以上、より好ましくは５０℃以上まで加熱することを伴って行われる。これは、とりわけ上記に言及された溶媒および溶媒混合物に適用する。エタノール／水混合物の場合、加熱することは、好ましくは７０℃以上、例として７５℃以上、好ましくは８０℃以上までである。
透明な溶液の調製は、（Ｓ）−［２−クロロ−４−フルオロ−５−（７−モルホリン−４−イルキナゾリン−４−イル）フェニル］−（６−メトキシ−ピリダジン−３−イル）メタノールを含有する溶媒または溶媒混合物をろ過することを包含してもよい。それは代替的に、例として蒸発の手段によって、溶液を濃縮することを含んでもよい。
【００４７】
本発明によるステップｂ）には、溶液を冷却すること、および、撹拌することが関与してもよい。溶液の冷却は、例として、２５℃以下、例として２０℃以下、例として１５℃以下、例として１０℃以下または５℃以下の温度までであってもよい。
分離するステップｃ）は、２つの例を挙げると、ろ過または遠心分離によって達成されてもよい。
【００４８】
当該プロセスのステップｄ）による結晶性化合物の乾燥は、例として、真空下などの、減圧下、または、窒素、とりわけ乾燥窒素などの、不活性ガス下であってもよい。さらに、乾燥は、室温で、または、昇温で、例として少なくとも４０℃以上、例として５０℃以上、例として６０℃以上、または７０℃以上であってもよい。乾燥条件は、一般的に、結晶性材料の調製において使用される溶媒／溶媒混合物に依存して選択され、それは下記の詳細に記載される例示的な態様に関してさらに例示されるだろう。
したがって、本発明はさらに、上記に記載されるプロセスに従って得られ得る、結晶性（Ｓ）−［２−クロロ−４−フルオロ−５−（７−モルホリン−４−イルキナゾリン−４−イル）フェニル］−（６−メトキシ−ピリダジン−３−イル）メタノールに関連する。
【００４９】
さらなる側面において、本発明は、結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけその形態Ｉを、任意におよび好ましくは１種以上の薬学的に許容し得る賦形剤との組み合わせにおいて含む、医薬製剤を提供する。
好ましくは、医薬投与形態は、経口投与である。医薬投与形態は、いずれの投与形態を含んでもよく、ここで材料は、とりわけカプセル、錠剤、ドロップ、丸薬、粉末、顆粒もしくは軟膏などの固体投与形態またはスプレーを包含する、結晶性形態において含有される。典型的には、医薬投与形態は、１種以上の賦形剤を含む。
【００５０】
１つの側面において、医薬投与形態は、錠剤であり、および、結晶性化合物、とりわけその形態Ｉ、ならびに、例として、以下：ａ）充填剤、ｂ）結合剤、ｃ）保湿剤、ｄ）崩壊剤、ｅ）ウィッキング剤（wicking agent）、ｆ）マトリックス形成剤、およびｇ）潤滑剤から選択される１種以上の賦形剤を含む。好適な賦形剤は、当該技術分野において既知である。
本発明はさらに、医薬投与形態の調製における、本発明による結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけ形態Ｉの使用に関連し、ここで該調製には、溶融ポリマー（melting or molten polymer）中に溶結晶性（Ｓ）−［２−クロロ−４−フルオロ−５−（７−モルホリン−４−イルキナゾリン−４−イル）フェニル］−（６−メトキシ−ピリダジン−３−イル）メタノールを溶解すること、または、分散することが関与してもよい。
【００５１】
したがって、本発明はさらに、本発明による結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけ形態Ｉの、医薬投与形態の調製における使用を対象とし、これには（Ｓ）−［２−クロロ−４−フルオロ−５−（７−モルホリン−４−イルキナゾリン−４−イル）フェニル］−（６−メトキシ−ピリダジン−３−イル）メタノールの固体分散体を製造するための（Ｓ）−［２−クロロ−４−フルオロ−５−（７−モルホリン−４−イルキナゾリン−４−イル）フェニル］−（６−メトキシ−ピリダジン−３−イル）メタノールおよびポリマーの溶融造粒または加熱溶融射出が関与する。
【００５２】
本発明はさらに、（Ｓ）−［２−クロロ−４−フルオロ−５−（７−モルホリン−４−イルキナゾリン−４−イル）フェニル］−（６−メトキシ−ピリダジン−３−イル）メタノールを含む医薬製剤を調製する方法であって、その形態Ｉを溶融造粒または加熱溶融射出のためにポリマーとの組み合わせで使用して、（Ｓ）−［２−クロロ−４−フルオロ−５−（７−モルホリン−４−イルキナゾリン−４−イル）フェニル］−（６−メトキシ−ピリダジン−３−イル）メタノールの固体分散体を製造するステップを含む、前記方法に関する。
【００５３】
したがって、本発明はさらに、がんの処置における使用のための、好ましくは上記に言及されるとおりの医薬投与形態の形態における、本発明による結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけ形態Ｉに関する。
【００５４】
いくつかの態様において、がん処置はさらに、少なくとも１つの放射線治療および化学療法を含む。例として、本発明による結晶性化合物、とりわけ形態Ｉは、放射線治療との組み合わせにおいて有利に使用されてもよい。別の態様において、がん処置は、化学療法、すなわち少なくとも１種の別の抗がん剤の投与をさらに含む。例として、別の抗がん剤は、シスプラチンおよびカルボプラチンから選択されてもよい。よりさらなる態様において、がん処置は、放射線治療および化学療法の両方、例として、シスプラチンまたはカルボプラチンの投与および放射線治療を含む。
【００５５】
したがって、本発明は、本発明による結晶性（Ｓ）−［２−クロロ−４−フルオロ−５−（７−モルホリン−４−イルキナゾリン−４−イル）フェニル］−（６−メトキシ−ピリダジン−３−イル）メタノール、とりわけ形態Ｉを含む医薬製剤を、患者に投与することを含む、それを必要とする患者を処置する方法を提供する。上記に開示されているものの類似において、患者を処置することは、放射線治療および化学療法による少なくとも１つの処置をさらに含んでもよい。
【００５６】
分析方法
−粉末Ｘ線回折（ＸＲＰＤ）は、欧州薬局方第７版２．９．３３節において記載されるとおりの標準的な技術（Ｃｕ−Ｋα１放射、λ＝１．５４０６Å、Stoe StadiP 611 KL透過型回折装置、大気温度）およびとりわけ以下によって得られた：
【００５７】
●非晶質形態について：ＸＲＰＤ測定は、Mythen1K Si-strip検出器（ＰＳＤ）を備えたStoe StadiP 611回折装置上でＣｕ−Ｋα１放射を用いて透過幾何学において実施された。おおよそ５〜２０ｍｇの試料が、ウェルの底部上のほとんど非晶質のKapton（登録商標）ホイルを含む連結９６−ウェルプレート試料上に調製された。測定が以下のパラメータを設定することによって行われた：
●角度範囲：−３６°〜３６°２θ倍から０〜３６°２θ倍
●角度分解能：０．０３°２θ
●ＰＳＤステップ：４°２θを用いる
●測定時間：３０ｓ／ＰＳＤ−ステップ
●発電機設定：４０ｍＡ、４０ｋＶ
【００５８】
●結晶性形態Ｉについて：測定は、Mythen1K Si-strip検出器（ＰＳＤ）を備えたStoe StadiP 611回折装置上でＣｕ−Ｋα１放射を用いて透過幾何学において実施された。おおよそ１０〜１００ｍｇの試料が、非晶質フィルム間で調製された。測定は、以下のパラメータを設定することによって行われた：
●角度範囲：１°〜４１°２θ
●角度分解能：０．０１５°２θ
●ＰＳＤステップ：０．４９°２θを用いる
●測定時間：１５ｓ／ＰＳＤ−ステップ
●発電機設定：４０ｍＡ、４０ｋＶ
【００５９】
−ＤＳＣ
●非晶質形態について：
温度調節されたＤＳＣ（TOPEM（登録商標））は、Mettler-Toledo熱流束型示差走査熱量計ＤＳＣ１システム上で取得された。おおよそ０．５ｍｇの試料量は、４０μｌアルミニウムの鍋中で正確に量られ、これは蓋によって密封して閉じられた。スキャンは、２Ｋ／ｍｉｎの線形加熱速度と共に０℃〜２５０℃で行われ、±０．５Ｋのパルス高さおよび１５ｓ（ｍｉｎ）〜４５ｓ（ｍａｘ）の確率パルス幅を有する非線形のパルス調節された温度プログラムと重ねられた。５０ｍＬ／ｍｉｎで窒素パージガスが使用された。
●結晶性形態Ｉについて：
ＤＳＣ測定は、Mettler-Toledo 熱流束型示差走査熱量計システムＤＳＣ８２１ｅ上で取得された。おおよそ１〜５ｍｇの試料量は、穴のあいた蓋を有する４０μｌアルミニウムの鍋中で正確に量られた。スキャンは、５Ｋ／ｍｉｎの線形加熱速度および５０ｍＬ／ｍｉｎでの窒素パージガスを伴って２５℃〜３５０℃で行われた。
【００６０】
ＴＧＡ：
試料は、窒素不活性ガス雰囲気（流量５０ｍＬ／ｍｉｎ）を使用して、オートサンプラーを有するMettler-Toledo熱重量分析計ＴＧＡ８５１上で調査された。おおよそ５〜２０ｍｇの試料量を、１００μｌアルミニウムの鍋中で正確に量り、アルミニウムの蓋によって密封して閉じた。オーブンに挿入する直前に、蓋はオートサンプラーシステムのニードルによって穴があけられた。スキャンは、５Ｋ／ｍｉｎで２５℃〜３５０℃で行われた。結果について、同一の温度プロファイルを使用して、同じ型の空の１００μｌアルミニウムの鍋からブランクランで基準値を修正した。
【００６１】
−水蒸気収着等温線：
おおよそ１〜４０ｍｇの試料量を、１００μｌＡｌ鍋中で正確に量り、微量てんびんおよびインキュベータを備えるＤＶＳ機器の試料位置中へ取り付けた（DVS-Intrinsic；表面測定システム、ＳＭＳ）。２０ｍｌ／ｍｉｎの窒素全体の流速（統合された乾燥および湿潤流れ）は、制御された加湿のために使用された。水蒸気収着等温線は、以下の脱着−収着−脱着サイクルを使用して、２５℃で取得された：
−最初の脱着：４０％ｒｈ〜０％ｒｈ（１０％ｒｈステップ）
−収着：０％ｒｈ〜９８％ｒｈ（１０％ｒｈステップおよび最終の８％ｒｈステップ）
−第２の収着：９８％ｒｈ〜０％ｒｈ（最初の８％ｒｈステップおよび連続的な１０％ｒｈステップを伴う）
（ｒｈは相対湿度を意味する）
【００６２】
全てのｒｈステップに対して、ｄｍ／ｄｔ≦０．０００５ｗｔ％／ｍｉｎの平衡条件が、１０分の最小ｒｈステップ時間および３６０分の最大ｒｈステップ時間（中断時間）と共に使用された。
Ｐｈ．Ｅｕｒによると、固体ＡＰＩ粉末の吸湿性は、８０％ｒｈでの水吸収に基づいて分類される（大気条件での水吸収と比較される）。４０％ｒｈは大気条件に対して予想される最も低いｒｈレベルとしてみなされ得ることを想定すると、以下の閾値レベルが決定され得る：
−ｄｍ（８０％ｒｈ〜４０％ｒｈ）＜０．２ｗｔ％：吸湿性ではない
−０．２ｗｔ％≦ｄｍ（８０％ｒｈ〜４０％ｒｈ）＜２．０ｗｔ％：わずかに吸湿性
−２．０ｗｔ％≦ｄｍ（８０％ｒｈ〜４０％ｒｈ）＜１５．０ｗｔ％：吸湿性
−１５．０ｗｔ％≦ｄｍ（８０％ｒｈ〜４０％ｒｈ）：極めて吸湿性
【００６３】
−溶解度測定：
試験媒体：
ＳＧＦ（ペプシンなしの擬似胃液）ｐＨ１．２：
２．０ｇの塩化ナトリウムは１Ｌ容積フラスコ中に置かれ、約５００ｍＬの水中に溶解された。８０ｍＬの１Ｍ塩酸溶液が加えられ、体積が１Ｌまでにされた。
その結果得られたＳＧＦ溶液は以下を含有する：３４．２ｍＭ塩化ナトリウム
【００６４】
ＦａＳＳＩＦ（絶食状態模擬腸液）ｐＨ６．５：
０．２２４ｇのＳＩＦ粉末（biorelevant.comから得られる）が１００ＭＬ容積フラスコ中でＦａＳＳＩＦ緩衝剤中に溶解され、体積までにされた。ＦａＳＳＩＦ媒体は、大気室温で２ｈ平衡化させられ、調製の４８ｈ以内に使用された。ＦａＳＳＩＦ緩衝剤は、０．４２ｇのＮａОＨペレット、３．４４ｇの無水リン酸一ナトリウムおよび６．１９ｇの塩化ナトリウムを、約０．９Ｌの精製された水中に溶解し、ｐＨを１ＮのＮａОＨまたは１ＮのＨＣｌを用いて６．５に調整し、体積を１Ｌまでにすることによって作られ得る。
その結果得られたＦａＳＳＩＦは、以下を含有する：３ｍＭのタウロコール酸ナトリウム；０．７５ｍＭのレシチン；１０５．９ｍＭの塩化ナトリウム；２８．４ｍＭのリン酸一ナトリウムおよび８．７ｍＭの水酸化ナトリウム。
【００６５】
ＦｅＳＳＩＦ（摂食状態模擬腸液）ｐＨ５．０：
１．１２ｇのＳＩＦ粉末（biorelevant.com）を、１００ｍＬ容積フラスコ中でＦｅＳＳＩＦ緩衝剤中に溶解し、体積までにした。それは、調製の４８ｈ以内に使用された。ＦｅＳＳＩＦ緩衝剤は、４．０４ｇのＮａＯＨペレット、８．６５ｇの氷酢酸および１１．８７ｇの塩化ナトリウムを、約０．９Ｌの精製された水中に溶解し、ｐＨを１ＮのＮａＯＨまたは１ＮのＨＣｌを用いて６．５に調整し、体積を１Ｌまでにすることによって作られ得る。
その結果得られたＦｅＳＳＩＦは、以下を含有する：１５ｍＭのタウロコール酸ナトリウム；３．７５ｍＭのレシチン；２０３．２ｍＭの塩化ナトリウム；１０１．０ｍＭの水酸化ナトリウムおよび１４４．１ｍＭの酢酸。
【００６６】
溶解度測定：過剰量の物質が量られ、Uniprep（登録商標）Whatmanバイアルに入れられ、それに１ｍＬの試験媒体が添加された。懸濁液が、３７℃で、４５０ｒｐｍで（１分間あたりの回転）、２４ｈ振とうされた。ｐＨが１ｈ、６ｈ、２４ｈで測定され、バイアルが溶解されていない化合物について確認された。媒体のｐＨが必要な場所で調整された。２４ｈ後、溶液が０．２μｍＰＴＦＥメンブレンフィルターを通してろ過され、好適な希釈後にろ過物がＨＰＬＣを使用して分析された。
【００６７】
ＨＰＬＣ：
装置：Agilent 1100
カラム：Chromolith（登録商標）Performance RP-18e100-3mm、Art。
１．５２００１  （ｈ）
波長：                    ２８２ｎｍ
注入体積：                ５μＬ
カラムオーブン：          ３７℃
オートサンプラー：        ３７℃
ＨＰＬＣのための溶離剤Ａ：ギ酸：超純水（１：９９９；ｖ／ｖ）
ＨＰＬＣのための溶離剤Ｂ：ギ酸＋アセトニトリル（１：９９９；ｖ／ｖ）
【００６８】
ＨＰＬＣ勾配：
【表３】
2020512379.tif 000006
【００６９】
１Ｈ ＮＭＲ：ＮＭＲ測定は、ＴＣＩ低温冷却プローブヘッドを備えたBruker AV500 分光計上で実行された。おおよそ５〜２０ｍｇの試料は、０．７ｍｌ ＤＭＳＯ−ｄ６中で溶解された。１Ｈ ＮＭＲ実験は、５００ＭＨｚプロトン共振周波数および３０３ケルビンで実施された。
本発明はここで、本発明の例示的な態様に係って記載されるが、それは本発明、および比較例を限定するものとしてみなされるべきではない。本明細書中で使用されるとおり、「物質」または「化合物」は、（Ｓ）−［２−クロロ−４−フルオロ−５−（７−モルホリン−４−イルキナゾリン−４−イル）フェニル］−（６−メトキシ−ピリダジン−３−イル）メタノールを指す。
【００７０】
比較例１：凍結乾燥による非晶質材料の調製
１４ｍｇの物質を、ＲＴで９０ｍＬアセトニトリル／水、１：３（ｖ／ｖ）中で溶解した。得られた溶液を、０．４５μｍシリンジフィルターを通してろ過して、２５０ｍＬ丸底フラスコへ入れ、異物の粒子を除去した。透明な溶液を、液体窒素中への押し込みによってクエンチした。凍結した溶媒混合物を、真空下の凍結乾燥によって完全に除去した（約０．０４ｍｂａｒ）。
【００７１】
例１：
４．７ｋｇの粗物質を、透明な溶液が得られるまで（１０８．１リットル）、還流で（ＩＴ＝７８℃）、エタノール／水、９：１（ｖ／ｖ）の撹拌された溶液へ添加した。その後、温度傾斜を８時間を超えて８０℃〜１０℃へ設定した（約０．１４６Ｋ／ｍｉｎ）。得られた結晶体を、１０℃で終夜撹拌した。固体／液体分離をろ過によって行い、固体材料を７０℃で真空下で乾燥させた。
1H NMR (500 MHz, DMSO-d6) δ 9.12 (s, 1H), 7.92 (d, J = 7.8 Hz, 1H), 7.70 (d, J = 9.2 Hz, 1H), 7.67 (d, J = 9.5 Hz, 1H), 7.59 (dd, J = 9.4, 3.4 Hz, 1H), 7.54 (dd, J = 9.5, 2.5 Hz, 1H), 7.24 − 7.19 (m, 2H), 6.64 (d, J = 4.9 Hz, 1H), 6.23 (d, J = 4.9 Hz, 1H), 4.00 (s, 3H), 3.82 − 3.69 (m, 4H), 3.48 − 3.39 (m, 4H)
【００７２】
例２：
４８０ｇの物質を、６Ｌのジクロロメタン／メタノール、５：１中で溶解し、ろ過した。ろ過物を、ロータリーエバポレーターで濃縮した。残渣を、３Ｌのアセトン中で再結晶化させた。得られた固体材料を４Ｌのアセトン中で懸濁し、５０℃で１ｈ撹拌した。２５℃で冷却した後、黄色固体材料をろ過し、一部真空乾燥器において４０℃で２４ｈ乾燥させた。
【００７３】
例３：
約２０ｍｇの物質を、５０℃でいくつかの溶媒（下記の表２を参照）中で溶解または懸濁した。溶液／懸濁液を０．２μｍシリンジフィルターを通してろ過した。得られた透明な溶液を、約０．０５Ｋ／ｍｉｎの傾斜を伴って、５℃まで冷却した。冷却している間、溶液をマグネチックスターラーによってＰＴＦＥ被覆された撹拌子を用いて撹拌した。得られた懸濁液の固体／液体分離は遠心分離によって行われ、固体材料を乾燥窒素流を用いて室温で終夜乾燥させた。これらの実験において使用した溶媒は、下記の表２にまとめられている。
【００７４】
表２：
【表４】
2020512379.tif 000007
【図１】
2020512379.tif 000008
【図２Ａ】
2020512379.tif 000009
【図２Ｂ】
2020512379.tif 000010
【図３】
2020512379.tif 000011
【図４】
2020512379.tif 000012
【図５】
2020512379.tif 000013
【図６】
2020512379.tif 000014
【図７】
2020512379.tif 000015
【図８】
2020512379.tif 000016
【国際調査報告】
2020512379.tif 000017
2020512379.tif 000018